(57)【特許請求の範囲】
【請求項１】
少なくとも、ＹＡＧまたはＹＶＯ4レーザーが照射される側に配置された基材層、印刷層、及びシーラント層からなるレーザー印字用多層積層フィルムであって、
該基材層は、延伸ポリプロピレンフィルムからなる層であり、
該印刷層は、金属酸化物及びバインダー樹脂を含むインキ組成物からなる層であって、基材層と隣接する第１の印刷層と、シーラント層と隣接する第２の印刷層との少なくとも２層からなり、
該第２の印刷層において、バインダー樹脂は、塩素化ポリプロピレン系樹脂であり、該第１の印刷層において、印刷層を形成するインキ組成物中のバインダー樹脂がウレタン樹脂であり、
該シーラント層は、ポリプロピレン樹脂からなる層であり、
該基材層と該第１の印刷層との間のラミネート強度は０．１〜２．０Ｎ／１５ｍｍであり、
該第２の印刷層と該シーラント層との間のラミネート強度は、該基材層と該第１の印刷層との間のラミネート強度より大きく、その差が０.２〜０．５Ｎ／１５ｍｍであることを特徴とする、上記レーザー印字用多層積層フィルム。
【請求項２】
前記インキ組成物が、金属酸化物７０〜９０質量部及びバインダー樹脂１０〜３０質量部を溶剤希釈した樹脂組成物であることを特徴とする、請求項１に記載のレーザー印字用多層積層フィルム。
【請求項３】
前記インキ組成物中の金属酸化物が、酸化チタンであることを特徴とする、請求項１または２に記載のレーザー印字用多層積層フィルム。
【請求項４】
前記第１及び第２の印刷層のインキ組成物の塗布量の合計が、乾燥後の塗布量として０.５〜６.０ｇ／ｍ2であることを特徴とする、請求項１〜３のいずれか１項に記載のレーザー印字用多層積層フィルム。
【請求項５】
請求項１〜４のいずれか１項に記載のレーザー印字用多層積層フィルムに、ＹＡＧまたはＹＶＯ4レーザーを基材層側から照射し、印刷層のインキ組成物をガス化及び炭化させ
て前記基材層と前記第１の印刷層との間に空隙を形成し、印刷層表面にレーザー印字画像を形成する印字方法。
【発明の詳細な説明】
【技術分野】
【０００１】
本発明は、レーザーにより印字できるレーザー印字用多層積層フィルム及びそれよりなる印字体に関する。
【背景技術】
【０００２】
従来よりＹＡＧレーザーまたはＹＶＯ4レーザー等を照射することによりフィルム上へ印字することが知られている。そして、これらのレーザーにより印字できるレーザー印字用多層積層フィルムとしては、レーザー照射により変色する特殊インキを中間層（発色層）として使用するフィルムが知られている（特許文献１）。
そしてこのような特殊インキは非常に高価であるため、基材上の印字したい部分のみに、該特殊インキ層を予め設けることが行われている。しかしながら、その場においても位置合わせが難しく、印字位置を容易に変更することもできない。また、印字線が細く、読み取り難いという欠点がある。
【０００３】
また、通常のインキも、ＹＡＧまたはＹＶＯ4レーザーの照射により若干変色する。したがって、このような通常インキを中間層（発色層）として使用することも知られている（特許文献２）。しかしながら、この方法においては強力なレーザー光の照射によって中間層を気化させて、基材を破断することなく変形させることにより印字部を形成するものである。
すなわち、十分な視認性を得るために、レーザー照射部分の中間層が、その深さ方向（フィルムの一方の表面から他方の表面に向かう方向）の全厚さにわたって、全て蒸散するまでレーザー出力を高める必要がある。したがって、強力なレーザー光の照射によって、ベースとなるフィルムに穴があくなどの問題がある。また、強力なレーザー光を照射する必要があることから印字スピードが遅いという問題がある。
【先行技術文献】
【特許文献】
【０００４】
【特許文献１】特開２００７−５５１１０号公報
【特許文献２】特開２００７−２１７０４８号公報
【発明の概要】
【発明が解決しようとする課題】
【０００５】
本発明は、上記の問題点を解決して、安価な材料からなり、製造が容易であり、印字位置の変更が容易であり、且つ、ベースとなるフィルムにダメージを与えない程度の低出力のレーザーを照射することにより、太くて読み取り易い印字線が得られる、レーザー印字用多層積層フィルム、及びそれを用いた印字体を提供することを目的とする。
【課題を解決するための手段】
【０００６】
本発明者らは、種々研究の結果、視認側となる基材層と印刷層との間のラミネート強度を、印刷層とシーラント層の間のラミネート強度より小さくすることによって、基材層と印刷層との間にのみ、視認側から入力した低出力のレーザー照射により容易に空隙を形成することができ、この空隙の表面に、炭化したインキ組成物が広がり拡散することにより、線の太い鮮明なレーザー印字画像が形成できることを初めて見出した。
【０００７】
すなわち、少なくとも、基材層、印刷層、及びシーラント層からなるレーザー印字用多層積層フィルムであって、該基材層は、樹脂フィルムからなる層であって、基材層と隣接する第１の印刷層と、シーラント層と隣接する第２の印刷層との少なくとも２層からなり
、該印刷層は、金属酸化物及びバインダー樹脂を含むインキ組成物からなる層であることを特徴とする、上記レーザー印字用多層積層フィルムが、上記の目的を達成することを見出したものである。
そして、さらに望ましくは、該基材層と該印刷層との間のラミネート強度と該印刷層と該シーラント層との間のラミネート強度の差が０.２Ｎ／１５ｍｍ以上であるレーザー印字用多層積層フィルムとする発明である。
【０００８】
そして、本発明は、以下の点を特徴とする。
１．少なくとも、基材層、印刷層、及びシーラント層からなるレーザー印字用多層積層フィルムであって、該基材層は、樹脂フィルムからなる層であり、該印刷層は、金属酸化物及びバインダー樹脂を含むインキ組成物からなる層であって、基材層と隣接する第１の印刷層と、シーラント層と隣接する第２の印刷層との少なくとも２層からなり、該第２の印刷層において、バインダー樹脂は、塩素化ポリプロピレン系樹脂であり、該第１の印刷層において、バインダー樹脂は、塩素化ポリプロピレン系樹脂以外の樹脂であり、該シーラント層は、ポリプロピレン樹脂からなる層であることを特徴とする、上記レーザー印字用多層積層フィルム。
２．前記基材層と前記第１の印刷層との間のラミネート強度と該第２の印刷層と該シーラント層との間のラミネート強度の差が０.２Ｎ／１５ｍｍ以上であることを特徴とする、上記１に記載のレーザー印字用多層積層フィルム。
３．前記インキ組成物が、金属酸化物７０〜９０質量部及びバインダー樹脂１０〜３０質量部を溶剤希釈した樹脂組成物であることを特徴とする、上記１または２に記載のレーザー印字用多層積層フィルム。
４．前記インキ組成物中の金属酸化物が、酸化チタンであることを特徴とする、上記１〜３のいずれかに記載のレーザー印字用多層積層フィルム。
５．前記第１及び第２の印刷層のインキ組成物の塗布量の合計が、乾燥後の塗布量として０.５〜６.０ｇ／ｍ2であることを特徴とする、上記１〜４のいずれかに記載のレーザー印字用多層積層フィルム。
６．前記基材層を形成する樹脂フィルムが、延伸ポリプロピレンフィルムであり、
前記第１の印刷層を形成するインキ組成物中のバインダー樹脂が、ウレタン樹脂であることを特徴とする、上記１〜５のいずれかに記載のレーザー印字用多層積層フィルム。
７．上記１〜６のいずれかに記載のレーザー印字用多層積層フィルムに、ＹＡＧまたはＹＶＯ4レーザーを基材層側から照射することにより、前記基材層と前記第１の印刷層との間に空隙を形成し、レーザー印字画像を有することを特徴とする、印字体。
【発明の効果】
【０００９】
本発明のレーザー印字用多層積層フィルムは、レーザー印字のための特殊インキを用いる必要がない。例えば、包装フィルムの印刷時の下地として普通に用いられる白色インキを、本発明において印刷層を形成するためのインキ組成物として用いることができる。したがって、安価な材料から製造することができ、また、フィルム製造工程において、レーザー印字のためのさらなる層を設ける必要がない。
【００１０】
また、本発明のレーザー印字用多層積層フィルムに、ＹＡＧまたはＹＶＯ4レーザーを、基材層側から照射することにより、印刷層を形成するインキ組成物がガス化する。次いで、このガスは、特定のラミネート強度で積層されている基材層と印刷層との境界に蓄積し、ここに空隙を形成する。
これにより、レーザー照射によって炭化したインキ組成物が、基材と印刷層との境界に広がるため弱い出力で、すなわち、印刷層を全層厚にわたって全て蒸散させるまでレーザー出力を高める必要なしに、基材層側からの視認性に優れたレーザー印字画像を鮮明に形成することができる。
【００１１】
さらに、本発明の印字体は、レーザー印字画像が、そのフィルム表面ではなく、内部、すなわち基材層と印刷層との間に施される。したがって、この画像は、耐摩耗性に優れることから擦れ等による消失を効果的に防止することができ、且つ、その改ざんを効果的に防止することができる。
【００１２】
これらの利点から、本発明のレーザー印字用多層積層フィルムは、食料品等の包装材料として好適に用いられ、包装作業を中断することもなく、賞味期限、製造日、製造番号、検査結果等の情報をレーザー印字画像として記録することができる。
【図面の簡単な説明】
【００１３】
【図１】本発明のレーザー印字用多層積層フィルムの層構成について、その一例を示す概略的断面図である。
【図２】本発明の印字体の層構成について、その一例を示す概略的断面図である。
【発明を実施するための形態】
【００１４】
本発明について以下に詳しく説明する。
＜Ｉ＞本発明のレーザー印字用多層積層フィルム及び印字体の層構成
図１は、本発明のレーザー印字用多層積層フィルムの層構成についてその一例を示す概略的断面図である。
図１に示されるように、本発明のレーザー印字用多層積層フィルムは、基材層１、印刷層２及びシーラント層３からなる構成を基本とする。
【００１５】
また、印刷層とシーラント層とのラミネート強度を調整するために、必要に応じて、いずれかの表面に、積層前に所望の表面処理を施すことができる。
表面処理としては、例えば、コロナ放電処理、オゾン処理、酸素ガス若しくは窒素ガス等を用いた低温プラズマ処理、グロー放電処理、化学薬品等を用いて処理する酸化処理等の前処理を施すことができる。
【００１６】
またさらに、印刷層とシーラント層との間に、例えば、プライマーコート剤層、アンダーコート剤層、アンカーコート剤層等を設けてもよい。
図２に示されるように、本発明の印字体は、本発明のレーザー印字用多層積層フィルムに、ＹＡＧまたはＹＶＯ4レーザーを基材層側から照射することにより製造されるものであって、印刷層の表面に、炭化したインキ組成物が広がった印字部を有する。
【００１７】
＜II＞基材層
本発明において、基材層は、その使用目的、用途等に応じた樹脂フィルムを使用する。さらに好ましくは、印刷層を積層した際に、該印刷層とのラミネート強度が０.１〜２．０Ｎ／１５ｍｍとなる任意の樹脂フィルムを使用することができる。
【００１８】
具体的には、基本素材となり、更に、印字後は、表面保護層を構成し、かつ、レーザー印字画像等を透視し得るものであることから、機械的、物理的、化学的等において優れた強度を有し、耐突き刺し性等に優れ、その他、耐熱性、防湿性、透明性等に優れた樹脂フィルムを使用することができる。
【００１９】
本発明において、このような樹脂フィルムとしては、例えば、ポリエチレン樹脂、ポリプロピレン樹脂、環状ポリオレフィン樹脂、フッ素樹脂、ポリスチレン樹脂、ポリエステル樹脂、ポリアミド樹脂、ウレタン樹脂、セルロース樹脂等の各種の樹脂フィルムから選択することができる。
上記の樹脂フィルムとしては、未延伸フィルム、あるいは、一軸方向または二軸方向に延伸した延伸フィルム等のいずれのものでも使用することができる。
【００２０】
また、本発明において、その樹脂フィルムの厚さとしては強度、耐突き刺し性等について、必要最低限に保持され得る厚さであればよく、厚すぎると、コストを上昇するという欠点もあり、逆に、薄すぎると、強度、耐突き刺し性等が抵下して好ましくないものである。
本発明においては、上記のような理由から、約３〜１００μｍ、好ましくは約５〜５０μｍが最も望ましい。
【００２１】
本発明において、基材層を形成する樹脂フィルムとしては、延伸ポリプロピレンフィルムを特に好適に用いることができる。該延伸ポリプロピレンフィルムは、特に包装材料としての用途において、安定性、加工性、コスト、耐熱性及び耐薬品性等の面で優れており、また、後述の印刷層として好適に使用されるインキ組成物を積層する際に、該印刷層との好ましいラミネート強度を得ることができる。
【００２２】
＜III＞印刷層
本発明において、印刷層は、金属酸化物とバインダー樹脂を含むインキ組成物を、基材層上に印刷や塗布等により積層して設けられる層である。
【００２３】
本発明において、インキ組成物を構成する金属酸化物としては、酸化チタン、酸化マグネシウム、酸化亜鉛、酸化アルミニウム、酸化珪素等を用いることができる。特に、包装フィルムの印刷下地として用いられる白色インキ中の白色顔料として多用される酸化チタンが、好適に使用される。
【００２４】
また、第１の印刷層を形成するインキ組成物を構成するバインダー樹脂としては、従来公知のものであって、好ましくは、基材層上に積層した際に、該基材層とのラミネート強度が０.１〜２.０Ｎ／１５ｍｍとなる任意のバインダー樹脂を使用することができる。
【００２５】
具体的には、ウレタン樹脂、ポリエステル樹脂、アクリル樹脂、セルロース系樹脂等が挙げられる。これらの樹脂は単独で、または２種以上混合して使用される。特に、印刷下地として用いられる白色インキにおいて、バインダー樹脂として多用されるウレタン樹脂が、好適に使用される。
該ウレタン樹脂は、また、上述の基材層として好適に使用される延伸ポリプロピレンフィルム上に積層する際に、該基材層との好ましいラミネート強度を与える。
本発明の第２の印刷層のバインダー樹脂としては、シーラント層との接着性や印字再現性を考慮すると、ポリプロピレン系樹脂が好ましく、さらにポリプロピレン樹脂などのシーラント層との強固な接着性を考慮すると、特に極性基を有するポリプロピレン系樹脂、例えば、塩素化ポリプロピレン系樹脂が好適である。
【００２６】
本発明のインキ組成物は、印刷下地として従来から使用される任意の白色インキを好適に使用することができるが、その組成として、特に好適には、金属酸化物の含有量が７０〜９０質量部、より好ましくは７５〜８５質量部であり、バインダー樹脂の含有量が１０〜３０質量部、より好ましくは１５〜２５質量部である。
これらを、必要に応じて慣用の溶剤で希釈し、基材層上に印刷または塗布することにより、印刷層を形成することができる。金属酸化物が上記範囲より多いと、フィルムがレーザー照射によるダメージを受け易くなる。逆に、金属酸化物が上記範囲より少ないと、印字画像が不明瞭になり易い。
【００２７】
基材層と印刷層とのラミネート強度を所望の範囲に調整するために、必要に応じて、インキ組成物中に、任意の添加剤を添加してもよい。この例としては、例えばラミネート強度を低下させるために、ブロッキング防止剤、硬化剤等を添加することが挙げられる。
その他、顔料分散剤、消泡剤、レベリング剤、ワックス、シランカップリング剤、防腐剤、防錆剤、可塑剤、難燃剤、顕色剤等の添加剤を加えてもよい。これら添加剤は、特に印刷適性、印刷効果等の改善を目的に使用され、その種類、使用量は、印刷方法、印刷基材、印刷条件により適宜選択できる。
【００２８】
また、基材層の積層面にコロナ処理等の表面処理を施したり、または無処理の面上に印刷層を積層すること等により、該ラミネート強度を調整してもよい。
【００２９】
また、本発明において、印刷層は、それぞれ同じかまたは異なるインキ組成物からなる印刷層を、２層またはそれ以上積層した構成であってもよい。ここで、基材層と接する側の印刷層を形成するインキ組成物は、該基材層との間のラミネート強度が、レーザー印字用多層積層フィルム中で最も弱くなるように、好ましくは、０.１〜２.０Ｎ／１５ｍｍの範囲となるように、バインダー樹脂の種類、含有量、積層方法等を選択する。
また、シーラント層と接する側の印刷層を形成するインキ組成物は、該シーラント層との間のラミネート強度がより強くなるように、好ましくは、その差が０.２Ｎ／１５ｍｍ以上となるように、同様に調整する。当該構成により、レーザー照射時に、基材層と印刷層との境界に確実に空隙が形成され、且つ、印刷層とシーラント層とのデラミネーションを防ぐことができる。
【００３０】
印刷層の総厚としては、インキ組成物の塗布量が、乾燥後の塗布量として１.５〜６.０ｇ／ｍ2、より好ましくは２.０〜４.０ｇ／ｍ2であることが好ましい。これよりも印刷層が厚いと、フィルムがレーザー照射によるダメージを受け易くなる。逆に、これよりも薄いと、印字画像が不明瞭になり易い。
【００３１】
印刷層の積層方法は、特に限定されないが、インクジェット、浸漬、スピンコーティング、印刷などの方法を用いることができる。本発明においては印刷により積層する方法が好ましい。特に、印刷下地として全面または一部にベタ印刷することにより、製造工程を簡略化できる。
【００３２】
＜IV＞シーラント層
本発明において、シーラント層は、シーラント層として慣用の熱可塑性樹脂からなる層、または該樹脂のフィルムからなる層である。
【００３３】
該熱可塑性樹脂としては、具体的には、ポリプロピレン、ポリエチレン、エチレン−酢酸ビニル共重合体、アイオノマー樹脂、エチレン−アクリル酸共重合体、エチレン−アクリル酸エチル共重合体、エチレン−メタクリル酸共重合体等の樹脂を、単独で、または２種又はそれ以上を混合して使用することができる。
該シーラント層を形成する熱可塑性樹脂中には、印刷層とのラミネート強度を調整する等の各種目的のために、滑剤、充填剤、熱安定剤、酸化防止剤、紫外線吸収剤、帯電防止剤、難燃剤、着色剤等の各種添加剤を添加することができる。
【００３４】
包装材料としての用途において、内容品と接する最内層となるため、ポリエチレン及びポリプロピレン等のポリオレフィンが好適に使用される。
上記基材層が延伸ポリプロピレンフィルムからなり、上記インキ組成物中のバインダー樹脂として、ウレタン樹脂が使用されている場合は、シーラント層を形成する樹脂として、ポリプロピレンを使用し、これを、印刷層上に押出コーティング法により積層することにより、該印刷層との好適なラミネート強度が得られ、レーザー照射によって明瞭な印字画像が得られる。
また、上記インキ組成物中のバインダー樹脂として、塩素化ポリプロピレン系樹脂が使用されている場合は、シーラント層を形成する樹脂として、ポリプロピレンを使用し、こ
れを積層することにより、該シーラント層との好適なラミネート強度が得られ、レーザー照射によって明瞭な印字画像が得られる。
【００３５】
シーラント層の層厚は、レーザー印字用多層積層フィルムの用途に応じて適宜に設定することができるが、好ましくは３〜１００μｍであり、更に好ましくは５〜５０μｍである。
印刷層とシーラント層とのラミネート強度を調整するために、必要に応じて、いずれかの表面に、積層前に所望の表面処理を施すことができる。表面処理としては、例えば、コロナ放電処理、オゾン処理、酸素ガス若しくは窒素ガス等を用いた低温プラズマ処理、グロー放電処理、化学薬品等を用いて処理する酸化処理等の前処理を施すことができる。
【００３６】
さらに、印刷層とシーラント層との間に、例えば、プライマーコート剤層、アンダーコート剤層、アンカーコート剤層等を設けてもよい。
シーラント層の積層方法は、特に限定されないが、シーラント層を形成する熱可塑性樹脂を、印刷層上に押出コーティングすることにより積層することができる。また、該熱可塑性樹脂からなるフィルムを、ドライラミネートまたはサンドイッチラミネート法等により積層してもよい。
【００３７】
ドライラミネート用接着剤としては、ウレタン系接着剤、ビニル系接着剤、アクリル系接着剤、エポキシ系接着剤等を用いることができる。また、サンドイッチラミネート用接着性樹脂としては、任意の熱可塑性樹脂を用いることができる。
【００３８】
本発明においては、レーザー印字用多層積層フィルムの用途に応じて、印刷層とシーラント層との間に、任意の機能層、例えばガスバリア性フィルム、及び延伸ポリアミド系樹脂フィルム等を任意の積層方法、例えばドライラミネート法等により設けてもよい。
いずれの場合においても、印刷層とのラミネート強度が適切な強度となるように、樹脂の種類の組み合わせ、積層方法、接着剤の種類、表面処理方法等を選択する。
【００３９】
＜Ｖ＞ラミネート強度
本発明のレーザー印字用多層積層フィルムにおいて、基材層と印刷層との間のラミネート強度と、印刷層とシーラント層との間のラミネート強度の差は、好ましくは、０.２Ｎ／１５ｍｍ以上であり、より好ましくは０.５Ｎ／１５ｍｍ以上である。この範囲のラミネート強度となる構成によって、レーザー印字が最適に行われる。
基材層と印刷層、印刷層とシーラント間のラミネート強度の差が０.２Ｎ／１５ｍｍより小さいと、基材と印字の層間以外でデラミネーションを引き起こし、基材／印刷層間の空隙が発生せず、印字画像が不明瞭になる。
また、基材層と印刷層のラミネート強度と印刷層とシーラント層とのラミネート強度の差が０.２Ｎ／１５ｍｍより小さいと、基材／印刷層間以外でも空隙が発生し、確実な印字層形成が損なわれ。
【００４０】
本発明において、ラミネート強度は、移動速度５０ｍｍ／分とし、測定サンプルの幅を１５ｍｍとし、その他の条件をＪＩＳ Ｋ６８５４に準拠して実施するＴ型剥離接着強さ試験で測定される値である。
【００４１】
上記ラミネート強度を達成するには、基材層を形成する樹脂フィルムの種類、印刷層を形成するインキ組成物中のバインダー樹脂の種類、及びシーラント層を形成する樹脂の種類の組み合わせにより、当該範囲の強度が得られるような組み合わせを見出すことが好ましい。しかしながら、意図的にラミネート強度を低くするためにコロナ処理を施さない面上に印刷層を積層したり、インキ組成物に密着を防止する材料たとえばブロッキング防止剤を加えてもよい。
【００４２】
＜VI＞印字
本発明において、印字は、ＹＡＧ（イットリウム（Ｙ）・アルミニウム（Ａ）・ガーネット（Ｇ））レーザー光線（波長＝１.０６４μｍ）、または、ＹＶＯ4（イットリウム・バナデート）レーザー光線（波長＝１.０６４μｍ）を用いて行うことが好ましい。
これらのレーザーは、透明体を透過する性質を有し、その性質を利用し、さらに、印字時の煙等の発生が抑えられ、また、発色濃度やフィルムに与える影響等を調整することができる。その結果、レーザー印字画像を形成しても穴あき等がない極めて鮮明なレーザー印字画像を形成することができる。
【００４３】
これらのレーザーを、基材層側から照射することにより、低出力で、フィルムに与えるダメージを最小限に抑えつつ、印刷層のインキ組成物をガス化及び炭化させて、基材層と印刷層との間に空隙を形成し、印刷層表面に、レーザー印字画像を効率よく形成することができる。
そして、レーザー印字画像が、印刷層表面に形成されることにより、基材層側からの視認性に優れる。
【００４４】
本発明において、このような印字を行うパルス条件としては、例えば、ＹＶＯ4レーザー機（キーエンス  ＭＤ−Ｖ９６００）にて平均出力０.８〜５Ｗ、より好ましくは１.２〜２Ｗ、Ｑスイッチ周波数１０〜３０ＫＨｚ、スキャンスピード３００〜４０００ｍｍ／ｓ、より好ましくは１５００〜４０００ｍｍ／ｓのパルス条件が使用される。
この条件下で印字を行うことにより、レーザー印字用多層積層フィルムに穴をあけることなく、高速印字が可能であり、且つ、明瞭な印字画像が得られる。
【００４５】
＜VII＞印字体
本発明のレーザー印字用多層積層フィルムへの印字工程において、レーザーの平均出力を低く設定しても、または、スキャンスピードを速く設定しても、鮮明な印字画像、例えば太くて明瞭な文字を印字することができる。
【００４６】
本発明の印字体において、レーザーのスポット照射により、基材層と印刷層との間に形成される空隙の直径は、望ましくは４０μｍ〜１ｍｍ、より好ましくは４００〜７００μｍである。この空隙に炭化したインキ組成物が広がって、明瞭な印字画像が得られる。空隙の直径がこれよりも小さいと、印字画像の欠損や、線幅の細りが発生し、視認性を欠く。逆にこれよりも大きいと、画像がつぶれる等のため好ましくない。
【００４７】
本発明において、レーザー印字画像は、文字、数字、記号、図柄等を含むが、これらに限定されない。
また、本発明のレーザー印字用多層積層フィルムに印字して得られる印字体は、各種包装材料、ラベル類、カード類等に適用することができる。
【００４８】
本発明のレーザー印字用多層積層フィルムにおいて、印刷層は、印刷下地として機能する白色インキからなってよい。したがって、該印刷層を下地として、レーザー印字を施さない部分に、所望のカラー印刷層を設けることもできる。
【実施例】
【００４９】
以下に実施例を挙げて本発明を具体的に説明するが、これらは本発明を制限するものではない。
［実施例１］
ポリプロピレンフィルム（Ｐ−２２６１：東洋紡社製、厚さ２０μｍ）のコロナ処理面上に、グラビア印刷機を用いて、以下の組成よりなるインキ組成物を塗工量０.８ｇ／ｍ2
（乾燥時）となるように塗布し、第１の印刷層を設けた。
インキ組成物
酸化チタン：４０質量部
ウレタン樹脂：１５質量部
混合溶剤：５０質量部
※混合溶剤  メチルエチルケトン：酢酸ｎ−プロピル：イソプロピルアルコール＝３：５：２（質量比）
次いで、該第１の印刷層上に、グラビア印刷機を用いて、以下の組成よりなるインキ組成物を塗工量０.８／ｍ2(乾燥時)となるように塗布し、第２の印刷層を設けた。
インキ組成物
酸化チタン：３５質量部
塩素化ポリプロピレン樹脂：１０質量部
混合溶剤：５０質量部
※混合溶剤  トルエン：メチルエチルケトン：酢酸エチル：イソプロピルアルコール＝４：３：２：１（質量比）
次いで、該印刷面上に、ポリプロピレン樹脂を押出コーティング法により、厚さ１３μｍとなるように積層し、シーラント層を設けた。これにより、本発明のレーザー印字用多層積層フィルムを得た。該フィルムにおいて、基材層と第１の印刷層のラミネーション強度と第２の印刷層とシーラント層のラミネーション強度の差が０.５Ｎ／１５ｍｍ巾であった。
【００５０】
［実施例２］
実施例１の第１の印刷層上に、第１のインキ層と同成分のインキを塗工量２.０ｇ／ｍ2(乾燥時)となるように塗布し第２層とし、第３の印刷層として実施例１の第２層と同成分のインキを塗工量２.０ｇ／ｍ2(乾燥時)となるように塗布した以外は、実施例１と同様に作製した。
該フィルムにおいて、基材層と第１の印刷層のラミネーション強度と第３の印刷層とシーラント層のラミネーション強度の差が１.０Ｎ／１５ｍｍ巾であった。
【００５１】
［比較例１］
第２の印刷層を設けず、第１の印刷層のインキ組成物の塗布量を０.３ｇ／ｍ2)で（乾燥時）とした以外は実施例１と同様にしてレーザー印字用多層積層フィルムを得た。該フィルムにおいて、基材層と第１の印刷層のラミネーション強度は０.３Ｎ／１５ｍｍ巾、第１の印刷層とシーラント層のラミネーション強度も０.３Ｎ／１５ｍｍ巾であった。
【００５２】
［比較例２］
実施例１の第１の印刷層と第２の印刷層を逆にした以外は、実施例１と同様に作製した。材層と第１の印刷層のラミネーション強度と第２の印刷層とシーラント層のラミネーション強度の差が−０.２Ｎ／１５ｍｍ巾であった。
【００５３】
[レーザー印字方法]
実施例１、２及び比較例１のレーザー印字用多層積層フィルムについて、下記条件下で、基材層側からＹＶＯ4レーザーを照射し、レーザー印字画像を形成して印字体を得た。
レーザー照射条件
ＹＶＯ4レーザー機（パナソニックデバイス  ＳＵＮＸ(株)製  ＬＰ−Ｚ２５０）にて平均出力５Ｗ、印字パルス２０μｍ、スキャンスピード９０００ｍｍ／ｓ、カーブ設定：１０、ウエイト設定：５
【００５４】
評価結果
得られたレーザー印字画像について、その線巾、視認性およびコントラストを評価した
。結果を以下の表１に示す。
【表１】
0006665425.tif 000002
【００５５】
実施例１、２のレーザー印字用の多層フィルムは、太い線巾で文字の視認性は良好であり、また白印刷部分と印字部のコントラストが明瞭であった。
一方、比較例１の場合は、文字の視認は可能であったが、線巾が狭く、白印刷部と印字部のコントラストが不明瞭であり、比較例２の場合は文字全体がぼやけ、実施例１、２と比較すると視認性は劣る結果となった。
【符号の説明】
【００５６】
１．基材層
２．印刷層
２ａ．第１の印刷層
２ｂ．第２の印刷層
３．シーラント層
４．印字部
Ａ．空隙の直径
【図１】
0006665425.tif 000003
【図２】
0006665425.tif 000004